(57)【要約】【課題】財布に収容された硬貨や紙幣に付着した菌に対して抗菌性を有し、硬貨や紙幣を使用する際の不快感を低減することのできる財布を提供する。【解決手段】抗菌財布は、銀イオンを放出可能なナノサイズの銀粒子がバインダー含有液に分散された印刷液によって印刷された生地１を、印刷面を収容物との接触面にして加工して形成してなるものである。印刷された生地１における銀イオン濃度は好ましくは１０ｐｐｍ以上である。また、生地１は好ましくは綿又はシャンタンである。財布に収容された硬貨や紙幣に付着した菌に対して抗菌性を有するため、硬貨や紙幣を使用する際の不快感を低減することができる。【選択図】図１
2013085721.tif 000002
【特許請求の範囲】
【請求項１】
銀イオンを放出可能なナノサイズの銀粒子がバインダー含有液に分散された印刷液によって印刷された生地を、印刷面を収容物との接触面にして加工して形成してなることを特徴とする抗菌財布。
【請求項２】
印刷された前記生地の５ｃｍ×５ｃｍの裁断物を１０ｍＬの水に浸漬したときの水中の銀イオン濃度が１０ｐｐｍ以上であることを特徴とする請求項１に記載の抗菌財布。
【請求項３】
前記生地が綿又はシャンタンであることを特徴とする請求項１又は２に記載の抗菌財布。
【発明の詳細な説明】
【技術分野】
【０００１】
本発明は、抗菌性を有する財布に関する。
【背景技術】
【０００２】
従来、抗菌処理によって抗菌性が付与された生地を用いて形成した財布が知られている。例えば、特許文献１には、抗菌剤を含むインキを被処理物に付着させて抗菌性を付与することが開示されており、被処理物として財布が開示されている。
【先行技術文献】
【特許文献】
【０００３】
【特許文献１】特開平１０−２０４３５３号公報
【発明の概要】
【発明が解決しようとする課題】
【０００４】
しかしながら、財布に収容する硬貨や紙幣等は不特定多数の人により取り扱われるため、雑菌等が付着する機会も多く、財布の内部で雑菌が繁殖しやすく、硬貨や紙幣を取り出して使用する際に不快感を覚えることがあるという問題があった。
【０００５】
上記の特許文献１のように、抗菌性が付与された財布が開示されてはいるが、財布自体における菌の繁殖は抑制できたとしても、財布に収容された硬貨や紙幣に対する抗菌性については十分とは言い難かった。
【０００６】
本発明は、上記事情に鑑みてなされたものであり、財布に収容された硬貨や紙幣に付着した菌に対して抗菌性を有し、硬貨や紙幣を使用する際の不快感を低減することのできる財布を提供することを目的とする。
【課題を解決するための手段】
【０００７】
本発明に係る抗菌財布は、銀イオンを放出可能なナノサイズの銀粒子がバインダー含有液に分散された印刷液によって印刷された生地を、印刷面を収容物との接触面にして加工して形成してなることを特徴とする。
【０００８】
抗菌財布にあっては、印刷された前記生地の５ｃｍ×５ｃｍの裁断物を１０ｍＬの水に浸漬したときの水中の銀イオン濃度が１０ｐｐｍ以上であることが好ましい。
【０００９】
また、前記生地が綿又はシャンタンであることが好ましい。
【発明の効果】
【００１０】
本発明によれば、財布に収容された硬貨や紙幣に付着した菌に対して抗菌性を有し、硬貨や紙幣を使用する際の不快感を低減することのできる財布を得ることができる。
【図面の簡単な説明】
【００１１】
【図１】抗菌財布の一例を示す概略図である。
【図２】（ａ）〜（ｄ）は、抗菌財布に用いる生地の一例を示す概略図である。
【発明を実施するための形態】
【００１２】
図１は、抗菌財布の一例である。抗菌財布は、印刷模様２が施された生地１が加工されて形成されたものである。本形態の抗菌財布は、紙幣収容部３と、硬貨収容部４と、カード類収容部５とを備えている。紙幣収容部３は、紙幣を分けて収容するための仕切り部６が設けられている。本形態では、紙幣収容部３における紙幣と接触する生地１、及び、硬貨収容部４における硬貨と接触する生地１に、抗菌性の生地１が用いられる。図１の形態では二つ折りの財布を示しているが、抗菌財布の形状は図１のものに限られるものではない。例えば、折り畳みをしない長財布であってもよいし、紙幣のみを入れる紙幣入れであってもよいし、あるいは、硬貨のみを入れる小銭入れであってもよい。
【００１３】
抗菌財布に使用される生地１は、ナノサイズの銀粒子がバインダー含有液に分散された印刷液によって印刷されたものである。
【００１４】
ナノサイズの銀粒子は、銀ナノ粒子とも呼ばれるものであり、銀イオンを放出可能なものとなっている。ナノサイズの銀粒子を用いることにより、銀の表面積が大きくなって、銀イオンの放出性が高くなり、生地１自体における菌の繁殖を抑制するとともに、収容物である硬化や紙幣に付着した菌の繁殖を抑制することができ、高い滅菌作用、抗菌作用が得られる。また、ナノサイズの銀粒子として、銀イオン粒子を用いることが好ましい。銀イオン粒子は、銀イオンを特定の方法で固体化したものである。また、銀イオン粒子として、銀粒子の周囲に銀イオンが放出可能に保持されているものも使用できる。銀イオン粒子により優れた銀イオンの放出性が得られ、抗菌性が高まる。
【００１５】
銀イオンを放出可能なためには、ナノサイズの銀粒子の周りには酸化被膜が形成されたり、コーティング材による被膜が形成されたりしていない方が好ましい。銀粒子が被覆されていると、銀イオン放出性が低下するおそれがある。ナノサイズの銀粒子の粒径は、１〜１５０ｎｍ程度のものを使用することが好ましい。粒径がこの範囲となることで、高い抗菌作用が得られる。また、ナノサイズの銀粒子の平均粒径は５０〜８０ｎｍであることが好ましい。粒子の粒径はレーザー回折粒度分布計などによって測定することができる。
【００１６】
ナノサイズの銀粒子の製造としては、銀を加熱して溶解させ、さらに加熱して気化し、これに不活性ガスを供給してフィルターで捕獲し、その後、冷却することにより、ナノサイズの銀粒子を得ることができる。具体的には、例えば、まず、浅い坩堝に入れた５０ｇの銀を、電気炉で１０００℃まで加熱し、銀を溶解させる。更に１０００℃の温度を維持することで、銀が気化し、気相状態に遷移する。このとき、アルゴン等の不活性ガスを電気炉に供給しつつ、排気を行うことで、気相となった銀が電気炉の排気口に流入する。予め電気炉の排気口にフィルターを取り付けておけば、銀がフィルターで捕獲され、その銀が冷却されて固化することにより、粒子径が５〜２０ｎｍの銀粒子（銀イオン粒子）が得られる。このようにして得た銀粒子を、印刷液に利用することができる。
【００１７】
ナノサイズの銀粒子は、バインダー含有液１００質量部に対して、０．１〜２０質量部の割合で配合されることが好ましい。配合量がこの範囲となることで、印刷性を確保しつつ、高い抗菌作用を得ることができる。ナノサイズの銀粒子のさらに好ましい配合量は、バインダー含有液１００質量部に対して、１〜１０質量部である。
【００１８】
バインダー含有液は、生地表面に印刷を施す液である。通常、財布においては、模様を形成する際に、バインダーを含有した印刷用の溶液に、着色するための顔料を分散させて使用する。抗菌財布では、そのような印刷用の溶液をバインダー含有液として使用することができる。
【００１９】
バインダー含有液の成分としては、バインダーを構成するための樹脂（バインダー樹脂）、塗料用シンナー、界面活性剤、溶剤、その他の添加成分などが含まれる。
【００２０】
バインダー樹脂としては、ビニル系の重合体や、エポキシ系の樹脂を用いることができる。バインダー樹脂として、例えば、アクリル酸エステル又はメタクリル酸エステルとスチレンの共重合体を用いることができる。具体的には、アクリル酸アルキルエステル・スチレン共重合体などを例示することができる。
【００２１】
塗料用シンナーとしては、石油系溶剤を用いることができ、例えば、ミネラルスピリッツを用いることができる。
【００２２】
界面活性剤は、界面活性作用により油性成分と水性成分との親和性を高めて、系を安定化させる成分である。カチオン系界面活性剤、アニオン系界面活性剤、非イオン系界面活性剤のいずれかを単独であるいは併用して使用することができる。ただし、非イオン系界面活性剤は銀イオンによる抗菌性を阻害する場合があるため、カチオン系界面活性剤を使用する方が好ましい。
【００２３】
溶剤としては、水を用いることができる。水により、取扱いが優れ、定着性のよい印刷液を調製できる。
【００２４】
バインダー含有液には顔料が配合されてもよい。顔料が配合されることにより、印刷によって着色を施すことができる。なお、顔料は、印刷液を調製する際に、配合されてもよい。また、ナノサイズの銀粒子は、灰色、黒色等の色を呈するため、ナノサイズの銀粒子により印刷模様２の着色を形成することもできる。
【００２５】
バインダー含有液は、上記の各成分を分散・混合することによって調製することができる。このとき例えば、バインダー含有液の全量を１００質量部とした場合に、バインダー樹脂を１０〜５０質量部、塗料用シンナーを５〜３０質量部、界面活性剤を５〜３０質量部、水などの溶剤を１０〜９０質量部、顔料を０．００１〜１０質量部の割合にすることができる。
【００２６】
そして、ナノサイズの銀粒子をバインダー含有液に配合し、分散・混合することによって、印刷液を調製することができる。ナノサイズの銀粒子の分散は、撹拌装置、ミキサーなどを用いることが好ましい。機械力で撹拌することにより、人力による撹拌よりも分散性を高く得ることができる。なお、ナノサイズの銀粒子は、微細な粒子のため凝集物となりやすいが、分散により凝集物を分解して、ナノサイズの銀粒子を印刷液中で得ることが好ましい。
【００２７】
このようにして調製された印刷液を用いて生地１に印刷を施す。印刷方法は、生地１の印刷に使用される通常の方法を用いることができる。例えば、シルクスクリーン印刷やロール印刷、スプレー印刷などや、焼付けなどで行うことができる。
【００２８】
生地１としては、シャンタン（レーヨン１００％）、ＰＵ合皮（ポリウレタン合皮）、ミニヘリンボーン（綿１００％、山と谷の連続するストライプ柄の生地又は杉綾織）、カツラギ（綿１００％、デニム調の生地）、モアレ（レーヨン１００％、縞模様の生地）、などを使用することができる。このうち綿又はシャンタンを用いることが好ましい。シャンタン（ｓｈａｎｔｕｎｇ，山東絹）は、一般的に、縦が普通の絹糸、横が絹の玉糸で織られた先練りの平織物である。綿又はシャンタンにより抗菌性が優れ高級感のある財布を形成することができる。また、シャンタンよりもシルクスクリーン印刷時に膨張や版ズレをおこすおそれの少ない綿の方が好ましい。
【００２９】
抗菌財布にあっては、印刷された生地１の５ｃｍ×５ｃｍの裁断物を１０ｍＬの水に浸漬して銀を溶解させたときの銀イオン濃度が１０ｐｐｍ以上であることが好ましい。この条件における水中での銀イオンの濃度が１０ｐｐｍ以上になることで、高い抗菌性を得ることがより可能となる。銀イオン濃度は、所定面積の生地１を所定量の銀溶出用の水に浸漬し、水中の銀イオンの濃度を銀イオンメーターなどによって測定することにより、得ることができる。生地１の大きさ、及び、銀溶出用の水の量は適宜に変更してよく、上記のような生地面積及び溶液量に換算した値において、銀イオン濃度が１０ｐｐｍ以上となればよい。銀溶出用の水としては、通常の水であればよく、例えば、純水、精製水、イオン交換水、水道水などを用いることができる。抗菌性を発揮するためには、銀イオン濃度は高い方が好ましく、例えば、２０ｐｐｍ以上、又は、３０ｐｐｍ以上であってもよい。ただし、銀イオン濃度が高すぎるとコスト高になったり、印刷性を阻害したりする場合があるので、銀イオン濃度は１０００ｐｐｍ以下、又は、５００ｐｐｍ以下、あるいは、２００ｐｐｍ以下、もしくは、１００ｐｐｍ以下であってもよい。
【００３０】
生地１への印刷は片面であっても両面であってもよい。紙幣・硬貨などの収容物と片面において生地１が接触する場合は片面印刷とし、紙幣・硬貨などの収容物と両面において生地１が接触する場合は両面印刷とすれば、効率よく印刷することができる。例えば、紙幣収容部３における仕切り部６を両面印刷にすると、接触する両面の紙幣を滅菌又は除菌することができる。なお、両面印刷の場合には、上記の好ましい銀イオン濃度は倍量にすることができる。例えば、両面印刷の生地１の銀イオン濃度は２０ｐｐｍ以上であることが好ましい。
【００３１】
印刷は、生地１の表面全面をベタ塗り状に印刷してもよいが、パターン状の模様を付して印刷することが好ましい。パターン状の模様を形成することにより、意匠性のよい財布を得ることができる。
【００３２】
図２は、生地１に対する印刷模様２の例を示している。図２（ａ）では、小さい円が整列したドット状の印刷模様２が施されている。図２（ｂ）では、正方形が縦横に並列した印刷模様２が施されている。この形態では、印刷された部分以外の部分で、格子模様が形成されている。図２（ｃ）では、星型の模様が斜め方向に整列した印刷模様２が施されている。図２（ｄ）では、ロゴ「ＳＩＣＳ」がデザイン化された図形が印刷模様２として形成されている。印刷模様２に、ブランドのロゴなどを使用すると、ファッション的なイメージを付与することができ、意匠性が高まる。このような図形は単色のモノグラム柄で形成することができる。
【００３３】
生地１における印刷模様２の面積比率は１０％以上が好ましく、３０％以上がより好ましく、５０％以上がさらに好ましく、６０％以上がさらにより好ましく、７０％以上がもっと好ましい。印刷模様２の面積比率が高いほど、ナノサイズの銀粒子の量が増加して抗菌性が高まる。印刷模様２の面積比率は１００％、すなわち全面印刷であってもよい。印刷模様２の面積比率は、版下をドット（例えば１３００ドット）のマス目で区切って算出することができる。このとき、マス目のうち、印刷模様２で全部占められる区画を１００％とし、印刷模様２が部分的に占める区画を５０％として、全体に占める印刷模様２のある区画面積を算出すれば簡単に求めることができる。なお、印刷模様２の面積比率は、印刷模様２の写真画像の処理によって測定してもよい。ところで、印刷模様２は滲みなどにより外縁部が曖昧になることがあるため、概略で計算されてもよい。縁が多い印刷模様２ほど、例えば、四角形状の図２（ｂ）の柄よりも縁の多いロゴパターンの図２（ｄ）の柄になるほど、縁が多く滲みが多く発生しやすく、計算値は概略値となる。
【００３４】
そして、得られた生地１の印刷面を収容物との接触面にして生地１を加工することにより、図１に示すような抗菌財布を形成することができる。このとき、上記のような印刷が施された生地１とともに、適宜の生地を用いてもよい。また、天然皮、合成皮等の皮を用いてもよい。
【００３５】
こうして形成された生地１の収容物と接触する表面には、ナノサイズの銀粒子が含有された印刷模様２が施されている。そのため、財布自体に菌が繁殖しないとともに、紙幣や硬貨などの収容物に付着した菌を滅菌することができる。また、財布内での菌の繁殖を抑制することができるので、財布内における悪臭の発生を低減することができる。また、紙幣や硬貨に付着した菌が滅菌・除菌されるので、人から人への紙幣・硬貨を介しての細菌感染も軽減することができる。
【００３６】
なお、上記のようなナノサイズの銀粒子を含有する生地１を用いれば、財布の他に、小物入れ、定期入れなどの袋物類や、カバン類を得ることも可能である。
【実施例】
【００３７】
（印刷）
バインダー含有液として、下記の組成のものを使用した．
アクリル酸アルキルエステル・スチレン共重合体    ２０％
ミネラルスピリッツ                              １５％
非イオン界面活性剤他                            １５％
水                                              ５０％
このバインダー溶液１２００ｇにナノサイズの銀粒子５０ｇを混合し、混合液を作製した。ナノサイズの銀粒子としては、銀を加熱して溶解させ、さらに加熱して気化し、これに不活性ガスを供給してフィルターで捕獲し、その後、冷却することにより得たものを用いた。そしてさらに、この混合液を機械撹拌することによって、ナノサイズの銀粒子が分散した印刷液を調製した。
【００３８】
得られた印刷液をシルクスクリーン印刷により、シャンタン（レーヨン１００％）の生地（生地例１）、又は、綿の生地（生地例２）に印刷した。印刷模様２としては、生地例１のシャンタンでは、図２（ｂ）に示す格子柄にし、生地例２の綿では、図２（ｄ）に示すロゴ入りモノグラム柄にした。印刷液が塗布された割合は、格子柄では約３５〜４０％、ロゴ入りモノグラム柄では約３５〜４０％であった。なお、印刷割合は、版下をドット（１３００ドット）のマス目で区切って、印刷模様２で全部占められる区画を１００％とし、印刷模様２が部分的に占める区画を５０％として算出した。ただし、滲みが発生して正確な数値の測定は難しいので幅のある範囲となっている。
【００３９】
（銀イオン濃度測定）
生地例１及び生地例２の各生地について、５ｃｍ×５ｃｍに裁断し、この裁断物を１０ｍＬの純水に浸漬して銀を溶解させた。この溶液を銀イオンメーターにて銀イオン濃度を測定したところ、格子柄の生地例１では１０ｐｐｍ、ロゴ入りモノグラム柄の生地例２では１２ｐｐｍの測定値が得られた。
【００４０】
（抗菌性試験）
「ＪＩＳ  Ｌ１９０２：２００２  菌液吸収法」により抗菌検査を行った。サンプルとして、上記によって得た格子柄の生地例１と、印刷を施していない綿１００％の生地（生地例３）とを各２サンプル（重量：０．４ｇ）用いた。まず、各サンプルをオートクレーブで滅菌した。これらの各サンプルに、大腸菌（菌数）１．３×１０５、又は、黄色ブドウ球菌（菌数）１．２×１０５を接種し、３７℃で１８時間静置した。その後、各サンプルの菌数を測定し、比較した。なお、菌数の測定は３回行って平均した。表１に結果を示す。
【００４１】
【表１】
2013085721.tif 000003
表１に示すように、ナノサイズの銀粒子を含む生地例１は、生地例３に比べて、大腸菌で５４６５分の１の菌数、黄色ブドウ球菌で１４６１５分の１の菌数であり、抗菌性が確認された。
【００４２】
（財布の作製）
印刷液として、アクリル樹脂５７．５部、水３０部、乳化剤７部、カルボキシメチルセルロース１．５部、銀イオン粒子４部の組成のもの（非イオン系界面活性剤を含有しない銀イオン顔料）を使用した。この印刷液をシルクスクリーン印刷により、綿の生地に印刷し、銀イオン印刷された生地を得た。
【００４３】
この生地を用い、印刷面を紙幣収容部３及び硬貨収容部４の露出面となるように加工して、図１に示すような抗菌財布を作製した。また比較例として、印刷を行わなかった生地を用いて同様の形状の財布（抗菌未加工財布）を作製した。抗菌財布、及び、抗菌未加工財布について、次の方法で抗菌試験を行った。
【００４４】
（抗菌試験の方法）
４ｃｍ×４ｃｍに切断した滅菌済みろ紙（東洋濾紙製Ｎｏ．２）にＪＩＳ  Ｌ１９０２、菌液吸収法と同様の方法で調製した試験菌懸濁液０．２ｍＬを接種した。供試菌は、黄色ぶどう球菌Staphylococcus aureus NBRC 12732とした。
【００４５】
抗菌財布、及び、抗菌未加工財布の各紙幣収容部３の位置に、菌液接種済みのろ紙を入れた。これを相対湿度９０％以上の密閉容器中に入れた後、３７℃のインキュベーター中で２４時間培養した。なお、高湿度下で培養を行ったのは、乾燥による細菌数の減少を防ぐためである。
【００４６】
培養後、財布中のろ紙を取り出し、ＪＩＳ  Ｌ１９０２、菌液吸収法と同様の方法で、ろ紙上の生菌数（個）を測定した。結果を表２に示す。なお、試験は２検体行い、測定値を平均した。
【００４７】
【表２】
2013085721.tif 000004
表２に示すように、ナノサイズの銀粒子を含む抗菌財布は、抗菌未加工財布に比べて、黄色ブドウ球菌が５４４分の１の菌数であり、抗菌性が確認された。
【００４８】
以上により、紙幣及び硬貨に付着した菌を滅菌・除菌することが可能な抗菌性を有する財布が得られることを確認した。
【符号の説明】
【００４９】
１      生地
２      印刷模様
３      紙幣収容部
４      硬貨収容部
５      カード類収容部
６      仕切り部
【図１】
2013085721.tif 000005
【図２】
2013085721.tif 000006